СПОСОБ ПРИМЕНЕНИЯ УГЛЕРОДНОГО СОЕДИНЕНИЯ МИХАЭЛЯ

1. Способ использования углеродного соединения Михаэля для уменьшения теплопередачи, включающий
локализацию углеродного соединения Михаэля между теплопередатчиком и теплоприемником, где
углеродное соединение Михаэля представляет собой продукт реакции многофункционального акрилатного соединения с многофункциональным донором Михаэля; и
теплопередатчик имеет температуру от 100 до 290°С.
2. Способ по п. 1, где многофункциональное акрилатное соединение и многофункциональный донор Михаэля вводят в реакцию в мольном отношении от 0,5:3,0 до 3,0:0,5 молей функциональностей многофункционального акрилатного соединения к молям функциональностей многофункционального донора Михаэля.
3. Способ по п. 1, где углеродное соединение Михаэля имеет температуру термического разложения от 300 до 450°С.
4. Способ по п. 1, где многофункциональный донор Михаэля представляет собой многофункциональное акрилатное соединение, выбранное из группы, включающей триакрилат триметилолпропана, тетраакрилат пентаэритрита, тетраакрилат ди-триметилолпропана, гексаакрилат ди-пентаэритрита, пентаакрилат ди-пентаэритрита, диакрилат диглицидилового простого эфира бисфенола А, этоксилированный триакрилат триметилолпропана, диакрилат трициклодекандиметанола и диакрилат циклогександиметанола или их комбинацию.
5. Способ по п. 1, где многофункциональный донор Михаэля выбирают из группы ацетоацетатов, полученных из глицерина, триметилолпропана, этанол-изосорбида, неопентилгликоля, пентаэритрита, диметилолпропана, ди-пентаэритрита, пропоксилированных моносахаридов, триметилолэтана или их комбинации.
6. Способ по п. 1, где многофункциональное акрилатное соединение и многофункциональный донор Михаэля вводят в реакцию в присутствии катализатора, выбранного из группы, включающей 1,1,3,3-тетраметилгуанидин, 1,8-диазабицикло[5,4,0]ундец-7-ен, 1,5-диазабицикло[4,3,0]нон-5-ен, гидроксид тетраметиламмония, гидроксид (2-гидроксиэтил)триметиламмония, карбонат калия, фосфат калия, фенолят калия, фенолят натрия, гидроксид тетраэтиламмония или их комбинацию, где катализатор имеет концентрацию от 0,001 моля катализатора на эквивалент функционализированного донора Михаэля до 1 моля катализатора на эквивалент функционализированного донора Михаэля.
7. Способ по п. 1, где многофункциональное акрилатное соединение и многофункциональный донор Михаэля вводят в реакцию в присутствии газообразующего агента, выбранного из группы, включающей циклопентан, н-пентан, диметилацеталь формальдегида, метилформиат, метилбутан, 1,1,2,2,3-пентафтор-пропан, 1,1,1,3,3-пентафторпропан, 1,1,1,3,3-пентафторбутан, 1,1,1,2,3,4,4,5,5,5-декафторпентан, цис-1,1,1,4,4,4-гексафтор-бут-2-ен, транс-1-хлор-3,3,3-трифторпропен или их комбинацию, где газообразующий агент имеет концентрацию газообразующего агента нижней границы в 0,5 мас.% до верхней границы в 50 мас.% из расчета на общую массу многофункционального донора Михаэля и многофункционального акрилатного соединения.
8. Способ по п. 1, где многофункциональное акрилатное соединение и многофункциональный донор Михаэля вводят в реакцию в присутствии поверхностно-активного вещества, где поверхностно-активное вещество имеет концентрацию от 0,1 до 5,0 мас.% из расчета на общую массу многофункционального донора Михаэля и многофункционального акрилатного соединения.
9. Способ по любому из предыдущих пунктов, где углеродное соединение Михаэля представляет собой закрыто-ячеистую пену.